(57)【要約】【課題】粘土鉱物を樹脂に分散した単純な構成で機械強度に優れるとともに柔軟性も付与可能な樹脂組成物及びその製造方法を提供する。【解決手段】樹脂（Ａ）に少なくとも有機変性粘土鉱物（Ｂ）を分散してなる樹脂組成物であって、樹脂（Ａ）は少なくとも一つの末端にシラノール基を有し、シラノール基と有機変性粘土鉱物（Ｂ）との架橋構造を有している。この樹脂組成物の製造方法は、少なくとも一つの末端にシラノール基を有する樹脂（Ａ）に少なくとも有機変性粘土鉱物（Ｂ）を分散させる分散工程と、樹脂（Ａ）のシラノール基と有機変性粘土鉱物（Ｂ）とを架橋反応をさせる架橋工程を有し、架橋反応が４０℃以上で行われる。【選択図】なし【特許請求の範囲】
【請求項１】
樹脂（Ａ）に少なくとも有機変性粘土鉱物（Ｂ）を分散してなる樹脂組成物であって、
前記樹脂（Ａ）は少なくとも一つの末端にシラノール基を有し、前記シラノール基と前記有機変性粘土鉱物（Ｂ）との架橋構造を有することを特徴とする樹脂組成物。
【請求項２】
前記樹脂（Ａ）が、少なくとも一つの末端にシラノール基を持つポリジアルキルシロキサンであることを特徴とする請求項１に記載の樹脂組成物。
【請求項３】
少なくとも一つの末端にシラノール基を持つポリジアルキルシロキサンが少なくとも一つの末端にシラノール基を持つポリジメチルシロキサンであることを特徴とする請求項２に記載の樹脂組成物。
【請求項４】
前記有機変性粘土鉱物（Ｂ）の配合量は、前記樹脂（Ａ）１００重量部に対して０．３〜２０重量部であることを特徴とする請求項１〜３のいずれか１項に記載の樹脂組成物。
【請求項５】
有機溶媒をさらに含有してゲル状であることを特徴とする請求項１〜４のいずれか１項に記載の樹脂組成物。
【請求項６】
前記有機溶媒が反応性を有したポリマー前駆体であり、前記ポリマー前駆体が硬化した構造を有することを特徴とする請求項５に記載の樹脂組成物。
【請求項７】
少なくとも一つの末端にシラノール基を有する樹脂（Ａ）に少なくとも有機変性粘土鉱物（Ｂ）を分散させる分散工程と、
前記シラノール基と前記有機変性粘土鉱物（Ｂ）とを架橋反応をさせる架橋工程を有し、前記架橋反応が４０℃以上で行われることを特徴とする樹脂組成物の製法方法。
【請求項８】
前記架橋反応は、減圧下または気体を吹きつけながら行うことを特徴とする請求項７に記載の樹脂組成物の製造方法。
【請求項９】
前記架橋工程で得た架橋物を有機溶媒で膨潤させてゲル状とするゲル化工程をさらに有することを特徴とする請求項７又は８に記載の樹脂組成物の製造方法。
【請求項１０】
前記有機溶媒が反応性を有するポリマー前駆体であり、前記ゲル化工程の後に前記ポリマー前駆体を重合化する硬化工程を有することを特徴とする請求項９に記載の樹脂組成物の製造方法。
【発明の詳細な説明】
【技術分野】
【０００１】
本発明は、樹脂に粘土鉱物を分散した樹脂組成物に関し、詳しくは、簡単な構成で強度に優れた樹脂組成物に関する。
【背景技術】
【０００２】
一般に粘土鉱物として知られる層状シリケート化合物を、樹脂材料に混合・分散することで、比較的簡便、安価に樹脂材料の耐熱性、ガス透過性などの諸特性を向上できることが知られており、例えば特許文献１、２の樹脂組成物が提案されている。これらの樹脂材料は、樹脂マトリックスに粘土鉱物を均一分散させたものであるが、その強度は、粘土鉱物と樹脂マトリックスとの密着性にも依存するため、例えばカップリング剤等の反応剤を介して粘土鉱物と樹脂マトリックスとの結合を高めて、強度の向上が図られていた。
【０００３】
また、樹脂マトリックスをシリコーンとした例として、特許文献３、４のポリシロキサン組成物が提案されている。これらのポリシロキサン組成物は、粘土鉱物を均一分散した際に、粘土鉱物とポリシロキサン成分とを化学的に結合させる必要があるが、粘土鉱物とポリシロキサン成分とを効率よく結合させるためには、長時間の撹拌や超音波で粘土を分散させたのち、テトラエトキシシラン（ＴＥＯＳ）などの架橋剤、触媒を加えるなど複雑な反応ステップが必要であった。
【先行技術文献】
【特許文献】
【０００４】
【特許文献１】特開昭５５−１２９４４４
【特許文献２】特開２０１３−１１２７６４
【特許文献３】特開２０００−１６００１２
【特許文献４】特表２００９−５２２４２９
【発明の概要】
【発明が解決しようとする課題】
【０００５】
このように、樹脂マトリックスに層状シリケート化合物などの粘土鉱物を分散した樹脂組成物は、機械強度を得るために架橋剤やカップリング剤を添加する必要があり、カップリング剤等を添加する工程が増えるなど生産性の観点で改良の余地があった。また、得られた樹脂組成物は、樹脂マトリックスの架橋点が増えるため比較的脆いものになってしまう場合があり、柔軟性や伸張性を得ることが容易ではなかった。したがって、本発明は上述した点に鑑みなされたものであって、本発明の第１の課題は、粘土鉱物を樹脂に分散した単純な構成で機械強度に優れた樹脂組成物を提供することにある。
【０００６】
また、本発明の第２の課題は、粘土鉱物を樹脂に分散した単純な構成で柔軟性を有し伸張性に優れた樹脂組成物を提供することにある。
【０００７】
さらに、本発明の第３の課題は、第１の課題と第２の課題の樹脂組成物の製造方法を提供することにある。
【課題を解決するための手段】
【０００８】
これらの課題を解決すべく、鋭意検討した結果、特定の構造を持つ粘土鉱物と末端に特定の官能基を有する樹脂とを架橋することで強度向上が図られ、ゲル状またはゴム状とすることも可能な材料が得られることを見出し、本発明を完成した。
すなわち、本発明の樹脂組成物は、樹脂（Ａ）に少なくとも有機変性粘土鉱物（Ｂ）を分散してなる樹脂組成物であって、樹脂（Ａ）は少なくとも一つの末端にシラノール基を有し、シラノール基と有機変性粘土鉱物（Ｂ）との架橋構造を有している。
【０００９】
少なくとも一つの末端にシラノール基を有する樹脂（Ａ）（以下、樹脂（Ａ）とも称す）に有機変性粘土鉱物（Ｂ）を分散した樹脂組成物とすることによって、樹脂（Ａ）の末端シラノール基と有機変性粘土鉱物（Ｂ）とが直接反応して架橋することで、樹脂（Ａ）と有機変性粘土鉱物（Ｂ）との化学的結合が形成され、単純な組成においても機械強度が向上した樹脂組成物が得られる。樹脂（Ａ）の末端シラノール基と有機変性粘土鉱物（Ｂ）との架橋点の数（架橋密度）によって樹脂組成物の機械強度や柔軟性を調整できる。
【００１０】
また、本発明の樹脂組成物は、樹脂（Ａ）を末端にシラノール基を持つポリジアルキルシロキサンとすることも好ましい。これによって、脆さが改善されるとともに、柔軟で伸張性に優れた樹脂組成物が得られる。
【００１１】
また、本発明の樹脂組成物は、末端にシラノール基を持つポリジアルキルシロキサンとして、少なくとも一つの末端にシラノール基を持つポリジメチルシロキサンとすることも好ましい。これによって、脆さが改善されるとともに、柔軟で伸張性に優れた樹脂組成物が容易に得られる。
【００１２】
また、本発明の樹脂組成物は、有機変性粘土鉱物（Ｂ）の配合量が、樹脂（Ａ）１００重量部に対して０．３〜２０重量部であることも好ましい。この配合量の範囲とすることによって、単純な組成においても樹脂組成物の機械強度を向上させることができ、特にシリコーン系の樹脂（Ａ）を適用した場合において、樹脂組成物の脆さの改善と柔軟性・伸張性をより向上させることができる。
【００１３】
また、本発明の樹脂組成物は、さらに有機溶媒を含んでゲル状であることも好ましい。これによって、有機変性粘土鉱物（Ｂ）を分散させることによる効果を維持しつつ、柔軟性を有した樹脂組成物もしくはゲル状の樹脂組成物が得られる。
【００１４】
また、本発明の樹脂組成物は、有機溶媒が反応性を有したポリマー前駆体であり、ポリマー前駆体の一部または全部を硬化した構成とすることも好ましい。これによって、有機変性粘土鉱物（Ｂ）を分散させることによる効果を維持しつつ、機械物性がより向上したゲル状の樹脂組成物が得られる。
【００１５】
また、本発明の樹脂組成物の製造方法は、少なくとも一つの末端にシラノール基を有する樹脂（Ａ）に少なくとも有機変性粘土鉱物（Ｂ）を分散させる分散工程と、有機変性粘土鉱物（Ｂ）と樹脂（Ａ）のシラノール基とを架橋反応させる架橋工程を有し、架橋反応は４０℃以上の温度下で実施されるものである。この温度条件とすることによって、有機変性粘土鉱物（Ｂ）と樹脂（Ａ）との架橋反応時間が短縮され、効率的に本発明の樹脂組成物が得られる。
【００１６】
また、本発明の樹脂組成物の製造方法における架橋工程は、さらに減圧下もしくは気体を架橋反応中の樹脂組成物の中間体に気体を吹き付ける環境下で実施することも好ましい。これによって、さらに架橋反応時間が短縮され、より効率的に本発明の樹脂組成物が得られる。
【００１７】
また、本発明の樹脂組成物の製造方法は、架橋工程で得られた架橋物を有機溶媒で膨潤させるゲル化工程を有することも好ましい。これによって、有機変性粘土鉱物（Ｂ）を分散させることによる効果を維持しつつ、柔軟で伸張性に優れるゲル化した樹脂組成物が得られる。
【００１８】
また、本発明の樹脂組成物の製造方法は、ゲル化工程で用いる有機溶媒を反応性を有するポリマー前駆体とし、ゲル化工程後に膨潤した架橋物中の反応性を有するポリマー前駆体を重合させる硬化工程を有することも好ましい。これによって、より機械強度に優れた樹脂組成物が得られる。
【発明の効果】
【００１９】
本発明によれば、以下のような優れた効果を有する樹脂組成物を提供することができる。
（１）単純な組成でも有機変性粘土鉱物（Ｂ）を分散させることによる効果を維持しつつ機械強度に優れた樹脂組成物が得られる。
（２）柔軟性を有した樹脂組成物を得ることができる。特に樹脂（Ａ）がシリコーン系樹脂の場合において、柔軟性と伸張性に優れた樹脂組成物が得られる。
（３）少なくとも一つの末端にシラノール基を有する樹脂（Ａ）に有機変性粘土鉱物（Ｂ）を分散した単純な組成であり、製造工程を簡略化することができるので、容易に（１）（２）の効果を有する樹脂組成物を製造することができる。
【発明を実施するための形態】
【００２０】
本発明の樹脂組成物は、少なくとも一つの末端にシラノール基を持つ樹脂（Ａ）に少なくとも有機変性粘土鉱物（Ｂ）が分散され、樹脂（Ａ）のシラノール基と有機変性粘土鉱物（Ｂ）とが架橋構造を形成してなる。
【００２１】
本発明の樹脂組成物を構成する樹脂（Ａ）は、少なくとも一方の末端にシラノール基を有した分子構造を有する。シラノール基を末端とする主鎖の構造は、有機変性粘土鉱物（Ｂ）が分散可能な樹脂であれば特に限定されない。例えば、ポリアミド、ポリエチレン、ポリスチレンなどの各種熱可塑性樹脂や、ウレタン、アクリル、シリコーン、エポキシなどの各種熱硬化性樹脂を主鎖とするものを適用することができる。樹脂の分子量は特に限定されず、適宜選択出来る。
【００２２】
一例として、主鎖がシリコーンポリマーの場合、末端水酸基を持つポリ（ジアルキルシロキサン）が挙げられ、特に各種粘度、分子量の高分子の入手が容易なことなどから、両末端水酸基のポリジメチルシロキサン（ＰＤＭＳ）が好適である。また有機変性粘土鉱物（Ｂ）を分散しやすくするために、常温での粘度が２０，０００ｃＳｔ以下、望ましくは３，０００ｃＳｔ以下であることが好ましい。
【００２３】
本発明の樹脂組成物を構成する有機変性粘土鉱物（Ｂ）は、粘土化合物を有機化合物で変性して、粘土化合物層間に有機イオンを導入したイオン複合体である。
【００２４】
有機変性粘土鉱物（Ｂ）として変性される粘土化合物は、微結晶状のケイ酸塩を主成分とする微粒子であり、パイロフィライト，カオリナイト，ディッカイトおよびタルク群、スメクタイト群、バーミキュライト群、雲母群、脆雲母群に分けることができ、層間にナトリウム、カリウム、カルシウムなどのカチオンを含んでいる。これらの粘土鉱物を有機変性させる方法としては、第４級アンモニウム塩で粘土鉱物のカチオン部分をイオン交換する方法、カルボン酸で粘土鉱物のカチオン部分をイオン交換する方法等が例示できる。本発明においては、天然または人工合成により得られる粘土化合物のすべての有機変性物が使用可能であり、また、上記に例示がないものでも粘土化合物の定義に属するものの有機変性物はすべて用いることができる。具体的には、スメクトン−ＳＡＮ、クニビス１１０（以上、クニミネ工業社）、ソマシフＭＡＥ、ソマシフＭＴＥ、ソマシフＭＥＥ（以上、片倉コープアグリ社）、エスベンＮ−４００（ホージュン社）など、第４級アンモニウム塩で有機変性したものが好ましい例として挙げられる。
【００２５】
有機変性粘土鉱物（Ｂ）の配合量は、樹脂（Ａ）１００重量部に対して０．１〜２５重量部とすることが好ましく、０．３〜２０重量部がより好ましく、０．３〜１０重量部がさらに好ましい。有機変性粘土鉱物（Ｂ）の配合が０．１重量部未満であると架橋点が少な過ぎて得られる樹脂組成物の機械強度や形状保持性が十分でなくなる場合があり、２０重量部より多いと得られる樹脂組成物が脆くなる場合があるため、この配合範囲が好ましいのである。
【００２６】
また、有機変性粘土鉱物（Ｂ）は、樹脂組成物の機械強度や形状保持性をさらに向上させる観点から、水分量が０．１％以上であることが好ましい。これは、有機変性粘土鉱物（Ｂ）が水分を含むことによって樹脂との相互作用が容易になるからである。
【００２７】
また、樹脂組成物は、有機溶媒を含んでいてもよい。有機溶媒を含むことによって樹脂組成物が膨潤してゲル状の柔軟な材料が得られる。有機溶媒は、室温で液状であれば公知の有機溶媒を樹脂（Ａ）の種類に応じて適宜選択できる。樹脂（Ａ）がシリコーンポリマーである場合には、トルエン、ｎ−ヘキサン、シリコーンオイルなどの非極性溶媒であることが特に望ましい。また、有機溶媒としてビニルモノマーなどの液状の反応性のポリマー前駆体を適用してもよく、膨潤させた後にこのポリマー前駆体の一部または全体を重合させることによってゲル化した樹脂組成物の硬度や機械的強度を調整することができる。
【００２８】
本発明の樹脂組成物は、硬度を調整するために可塑剤を含んでもよい。可塑剤としては、樹脂（Ａ）のベースとなる樹脂に応じて公知の可塑剤を適宜選択することができる。可塑剤の添加量は、所望の硬度に応じて調整されるが、可塑剤のブリードや不要な表面タックなどが生じない範囲で添加することが好ましい。
【００２９】
本発明の樹脂組成物は、本発明の作用効果に影響を及ぼさない範囲で他の成分、たとえば着色剤、重合開始剤、難燃剤、補強材などの成分を含んでいてもよい。
【００３０】
（樹脂組成物の製造方法）
本発明の樹脂組成物は、樹脂（Ａ）と有機変性粘土鉱物（Ｂ）とを所望の配合で混合し分散したのち、樹脂（Ａ）と有機変性粘土鉱物（Ｂ）とを架橋する架橋工程を経て得られる。架橋工程は架橋時間を短縮するために加熱下で行われ、この架橋工程の温度は４０℃以上とすることが好ましく、４０〜１５０℃の範囲がより好ましい。温度が４０℃以下では架橋が起こるのに非常に長い時間がかかり生産性が低く、１５０℃以上では樹脂（Ａ）が揮発したり、ラジカル的に切断するなどの反応が起こる可能性があるからである。
【００３１】
また、架橋工程は、閉鎖された容器内では架橋反応の進行が非常に遅いため、解放系の容器で積極的に空気を上面に流す、または樹脂（Ａ）が揮発しない条件範囲内で減圧で反応を行うなどの方法を用いて架橋反応の進行を促進させることが好ましい。また、容器の形状や溶液の深さによって架橋反応速度を調整し、架橋工程を時短化してもよい。
【実施例】
【００３２】
以下、実施例を用いて、本発明を詳細に説明する。以下の実施例及び比較例における樹脂組成物の評価方法は下記の通りである。
【００３３】
（１）固化状態
目視及び触指で観察し、全体が柔軟なゲルまたはゴム状になっている場合を優良と判定し「◎」、ほぼゲル化しているものの一部がまだ流動性があったり、逆に固まってはいるが脆い粉末状になっている場合は良と判定し「○」、液体のままで顕著な粘度の上昇が見られなかった場合を不可と判定し「×」とした。
【００３４】
（２）引張試験
厚み１ｍｍの樹脂組成物のシートをＪＩＳ  Ｋ６２５１規定のダンベル状３号形（中央部の幅５ｍｍ）に切り出し、チャック間距離５５ｍｍ、引張速度１００ｍｍ／分の速度で引張試験を行なった。
【００３５】
また、以下の実施例及び比較例で使用した樹脂（Ａ）及び有機変性粘土鉱物（Ｂ）の仕様を表１及び表２にそれぞれ示す。なお、表２において、Ｂ１〜Ｂ６が有機変性粘土鉱物（Ｂ）であり、Ｂ７及びＢ８が有機変性されていないヘクトライト系合成粘土鉱物である。
【００３６】
【表１】
2019044020.tif 000002
【００３７】
【表２】
2019044020.tif 000003
【００３８】
［実施例１］
樹脂（Ａ）として末端シラノール化シリコーンオイル（モメンティブ・パフォーマンス・マテリアル・ジャパン社製  ＹＦ３８００）１０ｇに、有機変性粘土鉱物（Ｂ）としてジメチルジステアリルアンモニウムヘクトライト（クニミネ工業社製  スメクトンＳＡＮ）０．１ｇを加えて室温で混合し撹拌したのち、送風オーブン内で空気循環雰囲気において１００℃で２４時間加熱し、その後に室温まで自然冷却し、実施例１の樹脂組成物を得た。
【００３９】
［実施例２〜６］  
樹脂（Ａ）と有機変性粘土鉱物（Ｂ）の種類及び配合割合を表３の通りとした以外は、実施例１と同様にして、実施例２〜６の樹脂組成物を得た。
【００４０】
［実施例７］
実施例１において、加熱条件を４０℃で７２時間とした以外は、実施例１と同様にして、実施例７の樹脂組成物を得た。
【００４１】
［実施例８〜１４］  
樹脂（Ａ）と有機変性粘土鉱物（Ｂ）の種類及び配合割合を表４の通りとした以外は、実施例１と同様にして、実施例８〜１４の樹脂組成物を得た。
【００４２】
［比較例１〜２］
粘土成分として、有機変性粘土鉱物（Ｂ）に替えて、それぞれ有機変性されていないヘクトライト系合成粘土鉱物である表２中の成分Ｂ７（スメクトンＳＷＦ）及びＢ８（ラボナイトＲＤ）とした以外は、実施例１と同様にして、比較例１及び２の樹脂組成物を得た。
【００４３】
［比較例３］
樹脂（Ａ）をシリコーンオイル（表２中の成分Ａ４：ポリジメチルシロキサン）とした以外は、実施例１と同様にして、比較例３の樹脂組成物を得た。
【００４４】
［比較例４］
樹脂（Ａ）をポリエチレングリコール（表２中の成分Ａ５）とした以外は、実施例１と同様にして、比較例４の樹脂組成物を得た。
【００４５】
［比較例５］
樹脂（Ａ）と有機変性粘土鉱物（Ｂ）とを混合して撹拌したものを、送風オーブン内の空気循環雰囲気の温度を２５℃とした以外は、実施例１と同様にして、比較例５の樹脂組成物を得た。
【００４６】
［比較例６］
樹脂（Ａ）と有機変性粘土鉱物（Ｂ）とを混合して撹拌したのち、容器を密閉した状態で加熱した以外は、実施例１と同様にして、比較例６の樹脂組成物を得た。
【００４７】
実施例１〜１４並びに比較例１〜６で得た樹脂組成物について、固化状態を評価した。実施例１〜７の結果を表３に、実施例８〜１４の結果を表４に、比較例１〜６の結果を表５にそれぞれ示す。
【００４８】
【表３】
2019044020.tif 000004
【００４９】
【表４】
2019044020.tif 000005
【００５０】
【表５】
2019044020.tif 000006
【００５１】
実施例１〜１４の結果から、本発明の構成とすることで、単純な構成においても固形状で柔軟性を有し伸張性に優れた樹脂組成物が得られることがわかった。また、実施例１で得られた樹脂組成物について引張試験を行ったところ、チャック間距離が約８００ｍｍまで破断することがなく、伸張性が非常に優れた柔軟な材料であることがわかった。実施例２〜１４で得られた樹脂組成物についても、程度の差はあるものの伸張性に優れた材料であることがわかった。一方、比較例１及び２のように、粘土成分として有機変性粘土鉱物（Ｂ）ではなく無機イオンを有する合成粘土鉱物を配合した樹脂組成物や、比較例３及び４のように樹脂（Ａ）として末端にシラノール基を持たないポリジメチルシロキサンやポリエチレングリコールを配合した樹脂組成物は、ともに固化しなかった。このことから少なくとも一つの末端にシラノール基を有した樹脂（Ａ）と有機変性粘土鉱物（Ｂ）とが架橋することで組成物が固化し、柔軟性と伸張性を発現することがわかった。
【００５２】
また、実施例１〜６の結果から、有機変性粘土鉱物（Ｂ）の配合量は、樹脂（Ａ）１００重量部に対して０．３〜２０重量部であることが固化し易さの観点からより好ましいことがわかった。
【００５３】
また、実施例８及び９の結果から、樹脂（Ａ）である末端シラノールを有するポリジメチルシロキサン（ＰＤＭＳ）の種類や粘度が異なっても、本発明の効果を有する樹脂組成物が得られることがわかった。
【００５４】
また、実施例１０〜１４の結果から、有機変性粘土鉱物（Ｂ）のベースとなる粘土鉱物や有機変性の種類が異なっても、本発明の効果を有する樹脂組成物が得られることがわかった。
【００５５】
また、実施例１〜７と比較例５との比較から、樹脂（Ａ）と有機変性粘土鉱物（Ｂ）とを混合して撹拌したのち、加熱しないと固化した樹脂組成物が得られないため、加熱処理が重要であることがわかった。また、実施例７と比較例５の結果の比較から、架橋させる加熱条件として、加熱温度を４０℃以上とすることが必要であることがわかった。
【００５６】
また、実施例１〜６と比較例６との比較から、反応容器が密閉された状態では固化した樹脂組成物が得られなかったことから、反応を加速するためには気体を吹き付けたり、減圧下で行うなどして揮発成分が除去される条件で行うことが必要であることが分かった。
【００５７】
また、実施例１で得られた固化した樹脂組成物を厚さ約１ｍｍ、幅約５ｍｍ、長さ約２０ｍｍに切り出し重量は０．２２ｇの試験片とし、この試験片をトルエンに２４時間浸漬した。その結果、試験片は膨潤して形状を保ったままゲル状になることがわかった。また、ゲル状試験片を濾紙上に取り出し、表面に付着した余分なトルエンを除去した状態で重量を測定したところ、４．９４ｇであり、初期重量に対して約２２倍の溶媒を吸収できることがわかった。
【００５８】
また、実施例１で得られた固化した樹脂組成物を厚さ約１ｍｍ、幅約５ｍｍ、長さ約２０ｍｍに切り出し、この試験片をアクリルモノマー（日本触媒製  製品名アクリル酸ｎ−ブチル）に２４時間浸漬して膨潤させた後、紫外線を照射して試験片に吸収されたアクリルモノマーを硬化させることによって、樹脂組成物をゲル化できることがわかった。
【００５９】
本発明は、上記の実施形態又は実施例に限定されるものでなく、特許請求の範囲に記載された発明の要旨を逸脱しない範囲内での種々、設計変更した形態も技術的範囲に含まれるものである。
【産業上の利用可能性】
【００６０】
本発明の樹脂組成物は、単純な材料構成で柔軟性と伸張性に優れるとともに、溶媒を吸収してゲル状になるので、緩衝材や防振材、人工筋肉などとして有用である。